(57)【要約】【課題】エネルギーの有効利用の観点から一律に赤外線を反射せず、冬季は透過し夏季は不透過とする透過率の方向制御が可能であり、また遮蔽する赤外線は吸収するのではなく反射する事が可能で、さらに可視光域ではニュートラルな着色のない透過特性と、可視光域で大きな減光のない高い透過率を有する積層光学フィルム、及びその用途を提供する。【解決手段】８００ｎｍ以上２０００ｎｍ以下の波長域において正面位相差（垂線方向）がほぼ０で、設定された垂線方向から斜めに入射する方向で１／２波長の位相差値を示す位相差フィルム両面に、８００ｎｍ以上２０００ｎｍ以下の波長域において同一方向の円偏光を入射させ、入射しない光線は反射する機能を有する光学フィルムを積層してなる積層光学フィルム。この光学フィルムは、省エネ反射板、異方性赤外線フィルター、赤外カットフィルター板等として利用可能である。【選択図】　図１
2004029181.tif 000002
【特許請求の範囲】
【請求項１】
８００ｎｍ以上２０００ｎｍ以下の波長域において正面位相差（垂線方向）がほぼ０で、設定された垂線方向から斜めに入射する方向で１／２波長の位相差値を示す位相差フィルム両面に、８００ｎｍ以上２０００ｎｍ以下の波長域において同一方向の円偏光を入射させ、入射しない光線は反射する機能を有する光学フィルムを積層してなることを特徴とする積層光学フィルム。
【請求項２】
前記位相差フィルムが、複屈折性樹脂の２軸配向フィルムである請求項１に記載の積層光学フィルム。
【請求項３】
前記２軸配向フィルムが、複屈折性樹脂の２軸延伸配向フィルムである請求項２に記載の積層光学フィルム。
【請求項４】
前記２軸配向フィルムが、コレステリック液晶の選択反射域を遠赤外域に有するコレステリック液晶相のプラナー配向を固定した層である請求項２に記載の積層光学フィルム。
【請求項５】
前記２軸配向フィルムが、液晶のホメオトロピック配向状態を固定した層である請求項２に記載の積層光学フィルム。
【請求項６】
前記２軸配向フィルムが、ディスコチック液晶をカラムナー配向もしくはネマチック配向にて固定した層である請求項２に記載の積層光学フィルム。
【請求項７】
前記２軸配向フィルムが、負の一軸配向性結晶体薄片を面内に平行に配向固定した層である請求項２に記載の積層光学フィルム。
【請求項８】
前記円偏光を入射させ、入射しない光線は反射する光学フィルムが、コレステリック液晶の選択反射により吸収損失を有さない請求項１に記載の積層光学フィルム。
【請求項９】
前記円偏光を入射させ、入射しない光線は反射する光学フィルムが、反射型直線偏光板に正面位相差１／４波長の位相差板を積層して得られる円偏光板で、吸収損失を有さないものである請求項１に記載の積層光学フィルム。
【請求項１０】
前記正面位相差１／４波長の位相差板が、２枚以上の位相差板の積層により広帯域化した円偏光板である請求項９に記載の積層光学フィルム。
【請求項１１】
前記正面位相差１／４波長の位相差板が、Ｎｚ係数が１未満０以上の２軸性位相差板である請求項９または１０に記載の積層光学フィルム。
【請求項１２】
前記反射型直線偏光板が、グリッド偏光子である請求項９に記載の積層光学フィルム。
【請求項１３】
前記反射型直線偏光板が、複屈折性を有し屈折率の異なる樹脂を多層積層し、延伸により厚みと位相差値を制御した反射型直線偏光子である請求項９に記載の積層光学フィルム。
【請求項１４】
請求項１２〜１３に記載の反射型直線偏光板を直交配置し、その間に正面位相差が約１／２波長でＮｚ係数が２以上である請求項２〜７に記載の位相差板を、その面内位相差軸を反射型直線偏光板の偏光軸と約４５±５度で配置した請求項１に記載の積層光学フィルム。
【請求項１５】
請求項１〜１４のいずれかに記載の積層光学フィルムを用いてなり、正面方向の赤外線は透過し、設定した入射角度以外では赤外線は透過せず反射することを特徴とする異方性赤外線フィルター。
【請求項１６】
請求項１５に記載の異方性赤外線フィルターと、金属または金属化合物を含有する少なくとも１つの層を有する透明導電層とを積層してなることを特徴とする積層光学フィルム。
【請求項１７】
前記金属が、金、銀、銅、アルミ、二酸化錫および酸化錫インジウムからなる群から選ばれる少なくとも１種の金属である請求項１６に記載の積層光学フィルム。
【請求項１８】
請求項１５に記載の異方性赤外線フィルターを透明支持基材に積層してなる赤外カットフィルター板であって、赤外線をその入射角度に応じて選択的に反射ないし透過させることができることを特徴とする赤外カットフィルター板。
【請求項１９】
前記透明支持基材が、ガラス板、アクリル系樹脂板またはエポキシ系樹脂板である請求項１８に記載の赤外カットフィルター板。
【発明の詳細な説明】
【０００１】
【発明の属する技術分野】
本発明は、光学フィルター等に用いられる積層位相差フィルムに関する。
【０００２】
【従来の技術】
従来、赤外線領域の光を透過せずに可視光線領域の光を透過する多層積層光学フィルムの多くは、蒸着多層膜の導電性を有する金属薄膜や誘電体多層膜の反射率制御、多層ポリマー層による光反射デバイス等によって得られていた。このようなフィルムを窓ガラスに貼り合わせる事で太陽光線の赤外線をカットし、室内の温度上昇を防ぎ、高温時の室内冷房効果を高めることが出来た。
【０００３】
しかし、金属薄膜は入射角度に寄らず不透過であり太陽南中高度の異なる夏期、冬期に関わらず、一定の不透明度を維持するのみである。従って、暖房を行う冬期には太陽光線の入射熱量を遮断してしまい逆効果となっていた。
【０００４】
一方、誘電体多層膜や多層ポリマー層は、角度依存性を有し斜め入射するとカット波長帯域が短波長側にシフトし、作製したカット波長帯域によっては可視光領域にまでシフトが及び、着色が目視されたり赤外カット性能が劣化するなどの問題があった。
【０００５】
従って夏期の太陽光線の赤外線はカットし、冬期の赤外線は透過するような角度特性を有する光学フィルターが求められていた。
【０００６】
一方で特許第２５６１４８３号公報に見られるように、偏光フィルム間に位相差板を挿入することで、光透過性に角度特性を付与する試みはなされてきた。しかし、従来の２色性染料やヨウ素錯体による吸収型偏光子を用いる限り、偏光子において熱吸収が発生し、貼り合わせた窓ガラスの昇温から冷房効率は劣化した。従って、熱戦遮断フィルムとして用いる場合には、透過率の角度依存性の考慮と共に反射率の角度依存性の考慮が必要となった。
【０００７】
【発明が解決しようとする課題】
しかしながら、太陽光線の入射角度は季節変動があり冬季は南中高度は水平に近く、夏季は南中高度が高い（図１２参照）。エネルギーの有効利用の観点からは、一律に赤外線を反射せず、冬季は透過し夏季は不透過とする透過率の方向制御が望ましい。
【０００８】
また、遮蔽する赤外線は吸収するのではなく反射する事が昇温防止の点から望ましい。さらに窓ガラスそのものの外観、あるいは室内からの景観を考慮すると、可視光域ではニュートラルな着色のない透過特性と、可視光域で大きな減光のない高い透過率が求められる。
【０００９】
本発明は、前記従来の問題点に鑑みてなされたものであり、エネルギーの有効利用の観点から一律に赤外線を反射せず、冬季は透過し夏季は不透過とする透過率の方向制御が可能であり、また遮蔽する赤外線は吸収するのではなく反射する事が可能で、さらに可視光域ではニュートラルな着色のない透過特性と、可視光域で大きな減光のない高い透過率を有する積層光学フィルム、及びその用途を提供することを目的とする。
【００１０】
【課題を解決するための手段】
前記課題を解決するため本発明者らは鋭意検討した結果、８００ｎｍ以上２０００ｎｍ以下の近赤外〜赤外域にて機能する同一回転方向の円偏光を与える円偏光板２枚の間に、正面位相差がほぼ０で斜め入射方向の入射光に対してはλ／２程度の位相差を有する位相差板を配置することにより、斜めから入射した太陽光線は反射され、正面方向の位相差の影響が小さい角度領域からのみ赤外線の透過が得られる事、および円偏光板に反射型偏光子を用いる事により不要な赤外線は吸収せず反射することで昇温を押さえ、冷房のエネルギー効率を高める事ができることを見出し、本発明を完成するに至った。
【００１１】
すなわち、本発明は、８００ｎｍ以上２０００ｎｍ以下の波長域において正面位相差（垂線方向）がほぼ０で、設定された垂線方向から斜めに入射する方向で１／２波長の位相差値を示す位相差フィルム両面に、８００ｎｍ以上２０００ｎｍ以下の波長域において同一方向の円偏光を入射させ、入射しない光線は反射する機能を有する光学フィルムを積層してなることを特徴とする積層光学フィルムを提供するものである。
【００１２】
前記において、位相差フィルムは複屈折性樹脂の２軸配向フィルムであることが好ましい。
【００１３】
前記の複屈折性樹脂の２軸配向フィルムは、複屈折性樹脂の２軸延伸配向フィルム、コレステリック液晶の選択反射域を遠赤外域に有するコレステリック液晶相のプラナー配向を固定した層、液晶のホメオトロピック配向状態を固定した層、ディスコチック液晶をカラムナー配向もしくはネマチック配向にて固定した層、あるいは負の一軸配向性結晶体薄片を面内に平行に配向固定した層であることが好ましい。
【００１４】
本発明の積層光学フィルムにおいて、前記円偏光を入射させ、入射しない光線は反射する光学フィルムは、コレステリック液晶の選択反射により吸収損失を有さないものであることが好ましい。
【００１５】
また、本発明の積層光学フィルムにおいて、前記の円偏光板を入射させ、入射しない光線は反射する光学フィルムは、反射型直線偏光板に正面位相差１／４波長の位相差板を積層して得られる円偏光板で、吸収損失を有さないものであることが好ましい。
【００１６】
前記の正面位相差１／４波長の位相差板は、２枚以上の位相差板の積層により広帯域化した円偏光板、または、Ｎｚ係数が１未満０以上の２軸性位相差板であることが好ましい。
【００１７】
また、前記の反射型直線偏光板は、グリッド偏光子、または、複屈折性を有し屈折率の異なる樹脂を多層積層し、延伸により厚みと位相差値を制御した反射型直線偏光子であることが好ましい。
【００１８】
また、本発明の積層光学フィルムは、前記の反射型直線偏光板を直交配置し、その間に正面位相差が約１／２波長でＮｚ係数が２以上である前記の位相差フィルムを、その面内位相差軸を反射型直線偏光板の偏光軸と約４５±５度で配置したものであってもよい。
【００１９】
次に、本発明は、前記の積層光学フィルムを用いてなり、正面方向の赤外線は透過し、設定した入射角度以外では赤外線は透過せず反射することを特徴とする異方性赤外線フィルターを提供するものである。
【００２０】
また、本発明は、前記の異方性赤外線フィルターと、金属または金属化合物を含有する少なくとも１つの層を有する透明導電層とを積層してなることを特徴とする積層光学フィルムを提供するものである。前記の金属は、金、銀、銅、アルミ、二酸化錫および酸化錫インジウムからなる群から選ばれる少なくとも１種の金属であることが好ましい。
【００２１】
さらに、本発明は、前記の異方性赤外線フィルターを透明支持基材に積層してなる赤外カットフィルター板であって、赤外線をその入射角度に応じて選択的に反射ないし透過させることができることを特徴とする赤外カットフィルター板を提供するものである。前記の透明支持基材は、ガラス板、アクリル系樹脂板あるいはエポキシ系樹脂板であることが好ましい。
【００２２】
【発明の実施の形態】
本発明の積層光学フィルムは、８００ｎｍ以上２０００ｎｍ以下の波長域において正面位相差（垂線方向）がほぼ０で、設定された垂線方向から斜めに入射する方向で１／２波長（λ）の位相差値を示す位相差フィルム両面に、８００ｎｍ以上２０００ｎｍ以下の波長域において同一方向の円偏光を入射させ、入射しない光線は反射する機能を有する光学フィルムを積層してなるものである。図１にその概略構成図を示した。なお、本発明において、位相差フィルムを位相差板と称することがあるが、両者は同義である。
【００２３】
本発明において、正面位相差がほぼ０で斜め入射方向の入射光に対してはλ／２程度の位相差を有する位相差フィルムとしては、複屈折性異方性が面内に２軸配向したフィルムが好適に用いられる。図２は、位相差フィルムの一般的な入射角度の対する位相差の関係と、光学異方性を端的に表した屈折率楕円体を示す図である。図２は、複屈折樹脂の２軸配向性が、正面位相差≒０、斜め位相差＝１／２波長の例であり、図例の場合は±４０度の位置で１／２波長となる。
【００２４】
前記の２軸配向フィルムとしては、上記のような光学特性を有するものであれば、特に制限はない。例えば、遠赤外域に選択反射波長を有するコレステリック液晶のプラナー配向状態を固定したものや、棒状液晶のホメオトロビック配向状態を固定したもの、ディスコチック液晶のカラムナー配向やネマチック配向を利用したもの、負の１軸性結晶を面内に配向させたもの、ポリマーフィルムを２軸延伸して配向させた２軸延伸配向フィルムなどが挙げられる。
【００２５】
前記の２軸延伸配向フィルムは、逐次２軸延伸、同時２軸延伸のいずれにより製造されたものであっても良く、本発明の積層光学フィルムの特性を満たすものであれば、延伸倍率や延伸温度等の延伸条件等は適宜に決定されうる。図３（ａ）は逐次２軸延伸法によるフィルム製造例を、図３（ｂ）は同時２軸延伸法によるフィルム製造例を示した。図３（ａ）の例では縦延伸後に横延伸を行っているが、この逆であっても良いことは言うまでもない。
【００２６】
２軸配向フィルムの一例として、コレステリック液晶の選択反射域を遠赤外域に有するコレステリック液晶相のプラナー配向を固定した層における選択反射特性を図４に示した。図例では、波長１９８０ｎｍ付近の光が選択的に反射されることを示している。
【００２７】
また、図５はホメオトロピック配向状態を固定した２軸配向位相差フィルムの模式図であり、図６はディスコチック液晶をカラムナー配向にて固定した２軸配向位相差フィルムの模式図である。図７は負の一軸配向性結晶体薄片を面内に平行に配向固定した２軸配向位相差フィルムの模式図である。
【００２８】
前述した特許第２５６１４８３号は、偏光板種を特定せず偏光板と位相差板の組み合わせにより透過率の角度変化を発生させるというものであった。赤外線の透過量に角度異方性を与えるには特許第２５６１４８３号の範疇で可能であるが、本発明のように赤外線吸収による昇温を押さえ省エネ効果を高めるには、用いる偏光板は反射型偏光子である必要がある。特にコレステリック液晶の選択反射を利用した反射型円偏光板は、吸収を有さないため昇温に関して好ましい結果を得ることができる。また、コレステリック液晶の選択反射を利用した反射型円偏光板は軸構造を有さないため、光学フィルムの垂線から一定の角度範囲に対して光学特性（反射率、透過率）が均一である。
【００２９】
図８は、位相差フィルムの両面に、円偏光を入射させ、入射しない光線は反射し、コレステリック液晶の選択反射により吸収損失を有さない光学フィルムを積層した積層光学フィルムの構成例を示す図である。正面方向においては、位相差フィルムの位相差がほぼ０であるため、自然光が円偏光板（２）に入射すると同一方向の円偏光は透過するが、逆円偏光は透過せずに反射されて戻り光線となる。斜め入射方向でも同様に、同一方向の円偏光は透過し、逆円偏光は透過せずに反射されて戻り光線となり、さらに位相差板を透過した円偏光は、該位相差板の斜め位相差が１／２波長であるために逆円偏光となり、円偏光板（１）を透過せずに反射されて戻り光線となる。
【００３０】
反射型直線偏光板を用いて積層光学フィルムを作製する場合には、８００〜２０００ｎｍの広帯域をカバーできるλ／４板（１／４波長板）を組み合わせて直線偏光を円偏光に変換することにより、コレステリック液晶の場合と同様にして用いることができる。この場合、斜め方向の位相差変化を考慮してＮｚ係数１未満０以上、望ましくは０．５前後の２軸性位相差板をλ／４板として用いることにより、より広い角度範囲での赤外カット効果を得ることができる。
【００３１】
なお、前記のＮｚ係数は、式Ｎｚ＝（ｎｘ−ｎｚ）／（ｎｘ−ｎｙ）（ただし、ｎｘ、ｎｙおよびｎｚはそれぞれ、面内遅相軸方向、面内進相軸方向および厚み方向の屈折率を表す）から求められる値である。
【００３２】
反射型直線偏光板とλ／４板とを組み合わせる場合、λ／４板は１枚で用いてもよいが、２枚以上積層して用いることにより、広帯域化した円偏光板となり得る。２枚以上積層する場合は、位相差値の異なるものを積層したり、位相差値の同じものを角度をずらして積層する等、適宜な方法を採り得る。
【００３３】
図１０は、反射型直線偏光板に正面位相差λ／４の位相差板を積層した円偏光板で、吸収損失を有さないものを、位相差フィルムの両面に積層してなる積層光学フィルムの構成例を示す図である。正面方向においては、位相差フィルムの位相差がほぼ０であるため、自然光が入射すると同一方向の円偏光はそのまま透過して直線偏光となり、自然光から分離された直線偏光は円偏光板（２）に入射せずに反射されて戻り光線となる。斜め入射方向でも同様に、同一方向の円偏光は透過し、自然光から分離された直線偏光は円偏光板（２）に入射せずに反射されて戻り光線となり、さらに位相差板を透過した円偏光は該位相差板の位相差が１／２波長であるため逆円偏光となり、円偏光板（１）を透過せずに反射されて戻り光線となる。
【００３４】
一方、図９は、同一方向の円偏光を入射させる吸収型偏光子と正面位相差λ／４の位相差板を積層した円偏光板を、位相差フィルムの両面に積層してなる積層光学フィルムの構成例を示す図である。正面方向では位相差がほぼ０であるため、自然光が入射すると同一方向の円偏光は透過するとともに、直線偏光は吸収される。斜め入射方向では、同一方向の円偏光は透過するとともに直線偏光は吸収され、位相差板の斜め位相差が１／２波長であるため、位相差板を透過した円偏光は逆円偏光となって、円偏光板（１）に吸収される。
【００３５】
前記の反射型直線偏光板としては、グリッド型偏光子や散乱型偏光子、あるいは複屈折性を有する屈折率の異なる樹脂を多層精密積層し、厚みと位相差を制御して延伸して得られる反射型直線偏光子等を好ましく用いうるが、これに限定されない。
【００３６】
また、反射型直線偏光板を用いる場合には反射型直線偏光板を直交配置し、その間に正面位相差約λ／２波長程度、なおかつＮｚ係数２以上の２軸性位相差板を約４５度（４５度±５度程度）に配置することによっても、同様に斜め方向からの入射赤外線を選択的にカットできるフィルターを得ることができる。図１１にその構成例を示した。正面および斜めからの光線入射に対し、正面からの入射光のうち、透過しない直線偏光は反射型偏光板（２）で反射される。また、傾斜方向では、正面位相差約λ／２波長程度、なおかつＮｚ係数２以上の２軸性位相差板を用いることで、位相差板を透過した光線は反射型偏光板（１）で反射されて戻り光線となる。
【００３７】
本発明の積層光学フィルムを実用に供する場合、その使用法は任意であるが、用いることによって、任意の入射角度に対して透過、不透過を選択的に設計することができ、斜め方向のカット角度は当該積層光学フィルムを使用する土地の緯度に応じて最適な角度設定を行うことができる。また、配置する窓ガラスが仰角／俯角を有する場合にも、同様にして設定を行うことができる。この場合は、斜め方向での１／２波長の位相差値が発生する角度を設定することにより容易に設定を行い得る。
【００３８】
単純に正面方向が位相差値０、等方的に位相差が発生する場合には、垂線方向中心とする円錐型の範囲内で赤外線を透過し、その範囲外では不透過となる。従って北半球の場合、南側（南半球の場合、北側）に面する窓に本フィルムを貼り合わせることにより、南中高度の太陽だけでなく、日没前後の斜め入射光線も透過を阻止できる。一方で冬季の南中高度が低い場合には、南中時透過すると共に日の出、日没時前後の光線も透過する設定が可能である。
【００３９】
また、正面方向が位相差値０、等方的に位相差が発生する場合には、垂線方向中心とする円錐型の範囲内で赤外線を透過し、その範囲外で不透過となるので、地面からの照り返しが大きい場合などには、それぞれの俯角側の入射角度を考慮してカット角度を設定することでより、省エネ効果を高めることができる。
【００４０】
【実施例】
以下、実施例及び比較例を用いて本発明を更に具体的に説明するが、本発明は以下の実施例のみに限定されるものではない。
【００４１】
（実施例１）
コレステリック液晶ポリマーの選択反射域を８００ｎｍから始まる半値巾１００ｎｍの液晶ポリマー層を５層積層し、８００〜１３００ｎｍの赤外域で作動する円偏光反射型偏光子を得た。
【００４２】
この円偏光反射型偏光子（円偏光板）２枚を用いて、コレステリック液晶の選択反射域を２０００ｎｍ程度へ設定して得られる正面位相差約０ｎｍ、入射角３０度での位相差値１／２波長（約５００ｎｍ）となる位相差フィルムと３層積層して、積層光学フィルムを得た。
【００４３】
得られた積層フィルムは、正面方向近傍では８００ｎｍ〜１３００ｎｍの赤外線は透過し、斜め３０度近辺では該当する波長帯域の赤外線透過率が著しく低下した。また、可視光域（４００〜７００ｎｍ）での透過率、反射率は、ともに特に変動は見られず、色調が変化することは無かった。さらに、可視光域では正面及び斜め３０度近辺について透過率は８０％前後であり、顕著な減光は見られなかった。
【００４４】
（実施例２）
直線反射偏光板として、複屈折性を有し屈折率の異なる樹脂を多層積層し、延伸することで厚みと位相差値を制御して得られる反射型直線偏光子を、ポリエチレンナフタレートコポリマー（ＰＥＮ−ｃｏＰＥＮ）を約１００層積層したものを一軸延伸する事により得た。
【００４５】
得られた多層積層反射型直線赤外偏光子を直交配置し、その間に正面位相差が約λ／２（約５００ｎｍ）でありＮｚ係数＝３であるポリエステル系２軸延伸フィルムを、その面内位相差軸を直線偏光子の偏光軸と約４５度で配置して、積層光学フィルムを得た。
【００４６】
得られた積層フィルムは、正面方向近傍では９００ｎｍ〜１２００ｎｍの赤外線は透過し、斜め３０度近辺では該当する波長帯域の赤外線透過率が著しく低下した。
【００４７】
（実施例３）
赤外域グリッド偏光子（アルミ蒸着薄層のエッチングにより作製）を２枚直交配置し、その間に正面位相差が約λ／２（約５００ｎｍ）でありＮｚ係数＝３であるポリエステル系２軸延伸フィルムを、その面内位相差軸を直線偏光子の偏光軸と約４５度で配置し、積層光学フィルムを得た。
【００４８】
得られた積層フィルムは、正面方向近傍では９００ｎｍ〜１２００ｎｍの赤外線は透過し、斜め３０度近辺では該当する波長帯域の赤外線透過率が著しく低下した。
【００４９】
【発明の効果】
以上説明したとおり、本発明によれば、一律に赤外線を反射せず、冬季は透過し夏季は不透過とする透過率の方向制御が可能であり、また遮蔽する赤外線は吸収するのではなく反射する事が可能で、さらに可視光域ではニュートラルな着色のない透過特性と、可視光域で大きな減光のない高い透過率を有する積層光学フィルムからなる省エネ反射板が得られる。また、赤外線の透過角度／不透過角度を任意に設定できることにより、赤外線による室内昇温を制御し、省エネ効果を高めることができる。よって、本発明の積層光学フィルムは、異方性赤外線フィルター、赤外カットフィルター板等として幅広く用いることができる。
【図面の簡単な説明】
【図１】本発明の積層光学フィルムの概略構成を示す図である。
【図２】２軸配向位相差フィルムの光学特性を示す模式図である
【図３】２軸延伸配向フィルムの製造例を説明する図である。
【図４】コレステリック液晶からなる２軸配向フィルムの赤外域の選択反射特性を示す図である。
【図５】ホメオトロピック配向状態を固定した液晶層からなる位相差フィルムの模式図である。
【図６】ディスコチック液晶をカラムナー配向、ネマチック配向した液晶層からなる位相差フィルムの模式図である。
【図７】負の一軸配向結晶体薄片を面内に平行に配向固定した層からなる位相差フィルムの模式図である。
【図８】コレステリック液晶選択反射円偏光板と、位相差フィルムとを積層した、積層光学フィルムの構成例を示す図である。
【図９】吸収型偏光子とλ／４板を組み合わせた円偏光板と、位相差フィルムとを積層した、積層光学フィルムの構成例を示す図である。
【図１０】反射型偏光板とλ／４板を組み合わせた円偏光板と、位相差フィルムとを積層した、積層光学フィルムの構成例を示す図である。
【図１１】直交配置した反射型偏光板の間に位相差フィルムを配置した、積層光学フィルムの構成例を示す図である。
【図１２】季節と南中高度との関係を示す図である。
【符号の説明】
Ｓ：南
Ｎ：北
Ｅ：東
Ｗ：西
【図１】
2004029181.tif 000003
【図２】
2004029181.tif 000004
【図３】
2004029181.tif 000005
【図４】
2004029181.tif 000006
【図５】
2004029181.tif 000007
【図６】
2004029181.tif 000008
【図７】
2004029181.tif 000009
【図８】
2004029181.tif 000010
【図９】
2004029181.tif 000011
【図１０】
2004029181.tif 000012
【図１１】
2004029181.tif 000013
【図１２】
2004029181.tif 000014